【手続補正書】
【提出日】平成19年8月2日(2007.8.2)
【手続補正１】
【補正対象書類名】特許請求の範囲
【補正対象項目名】請求項１
【補正方法】変更
【補正の内容】
【請求項１】
所定の長さと、屈折率分布及び中心線を有するコアと、前記コアを包囲し且つこれに直に隣接するクラッド層とを含む光ファイバであって、
前記コアは、最大相対屈折率Δ1MAXを有する中央領域、
前記中央領域を包囲し且つこれに直に隣接し、最小相対屈折率Δ2MINを有する中間領域、及び、
前記中間領域を包囲し且つこれに直に隣接し、最大相対屈折率Δ3MAXを有する外側領域を含み、
Δ1MAX＞Δ2MIN、及び、Δ3MAX＞Δ2MINであり、
前記コアの屈折率は、Ｌをｋｍ単位の長さ、αを１５５０ｎｍでのｄＢ／ｋｍ単位の減衰とすると、ｄＢｍ単位で約９．３＋１０ｌｏｇ［（１−ｅ-(0.19)(50)/4.343）／（１−ｅ-(α)(L)/4.343）］よりも大なる絶対ＳＢＳ閾値を有するように選択されており、１５５０ｎｍで減衰を有することを特徴とする光ファイバ。
【手続補正２】
【補正対象書類名】特許請求の範囲
【補正対象項目名】請求項４
【補正方法】変更
【補正の内容】
【請求項４】
所定の長さと、屈折率分布及び中心線を有するコアと、前記コアを包囲し且つこれに直に隣接するクラッド層とを含む光ファイバであって、
前記コアは最大相対屈折率ΔMAX＞０．４％を有し、
前記コアの屈折率は、Ｌをｋｍ単位の長さ、αを１５５０ｎｍでのｄＢ／ｋｍ単位の減衰とすると、ｄＢｍ単位で約９．３＋１０ｌｏｇ［１−ｅ-(0.19)(50)/4.343）／（１−ｅ-(α)(L)/4.343）］よりも大なる絶対ＳＢＳ閾値を有するように選択されており、１５５０ｎｍで減衰を有することを特徴とする光ファイバ。
【手続補正３】
【補正対象書類名】明細書
【補正対象項目名】０００５
【補正方法】変更
【補正の内容】
【０００５】
実施例の１つのグループにおいて、ここに開示の光ファイバは、一定長と、屈折率分布及び中心線を有するコアと、コアを包囲し且つこれに直に隣接するクラッド領域とを含む。コアは、最大相対屈折率Δ1MAXを有する中央領域と、中央領域を包囲し且つこれに直に隣接して最小相対屈折率Δ2MINを有する中間領域と、中間領域を包囲し且つこれに直に隣接して最大相対屈折率Δ3MAXを有する中間領域とを含む。ここで、Δ1MAX＞Δ2MIN及びΔ3MAX＞Δ2MINである。また、光ファイバは１５５０ｎｍで減衰を有する。コアの屈折率は、ｄＢｍ単位で約９．３＋１０ｌｏｇ［（１−ｅ-(0.19)(50)/4.343）／（１−ｅ-(α)(L)/4.343）］よりも大なる絶対ＳＢＳ閾値を提供するように選択される。ここで、Ｌはｋｍで表される長さ、αは１５５０ｎｍでのｄＢ／ｋｍで表される減衰である。好ましくは、コアの屈折率は８０μｍ2よりも大なる１５５０ｎｍでの光有効面積を提供するように選択される。好ましくは、コアの屈折率は１４００ｎｍ以下でゼロ分散波長を提供するように選択される。好ましくは、コアの屈折率は１５５０ｎｍの波長で１５ｐｓ／ｎｍ−ｋｍをよりも大なる分散を提供するように選択される。好ましくは、コアの屈折率は１５５０ｎｍで０．０７ｐｓ／ｎｍ2−ｋｍ未満の分散スロープを提供するように選択される。好適な実施例では、Δ1MAX＞０．４％である。好ましくは、ｄＢｍ単位で約９．５＋１０ｌｏｇ［（１−ｅ-(0.19)(50)/4.343）／（１−ｅ-(α)(L)/4.343）］よりも大なる絶対ＳＢＳ閾値である。好ましくは、１５５０ｎｍでの減衰は、０．２３ｄＢ／ｋｍ未満、より好ましくは０．２２ｄＢ／ｋｍ未満、さらにより好ましくは０．２１ｄＢ／ｋｍ未満、さらにより好ましくは０．２ｄＢ／ｋｍ未満である。
【手続補正４】
【補正対象書類名】明細書
【補正対象項目名】００１０
【補正方法】変更
【補正の内容】
【００１０】
好適な実施例において、ｄＢｍ単位で表された絶対ＳＢＳ閾値は、約９．５＋１０ｌｏｇ［（１−ｅ-(0.19)(50)/4.343）／（１−ｅ-(α)(L)/4.343）］よりも大である。
【手続補正５】
【補正対象書類名】明細書
【補正対象項目名】００１６
【補正方法】変更
【補正の内容】
【００１６】
実施例の他のグループにおいて、ここに開示される光ファイバは、一定の長さと、屈折率分布及び中心線を有するコアと、コアを包囲し且つこれに直に隣接するクラッド層とを含む。コアは、最大相対屈折率ΔMAXを有する。ここで、ΔMAX＞０．４％である。この光ファイバは、１５５０ｎｍで減衰を有する。ここでコアの屈折率は、ｄＢｍ単位で約９．８＋１０ｌｏｇ［（１−ｅ-(0.19)(50)/4.343）／（１−ｅ-(α)(L)/4.343）よりも大なる絶対ＳＢＳ閾値を与えるように選択されている。ここで、Ｌはｋｍ単位の長さ、Δは１５５０ｎｍでのｄＢ／ｋｍ単位の減衰である。好適な実施例において、ΔMAXは０から１μｍとの間の半径に位置する。好ましくは、コアの屈折率は、１５５０ｎｍで８０μｍ2よりも大なる光有効面積を与えるように選択される。好適な実施例において、ｄＢｍ単位での絶対ＳＢＳ閾値は、約１０．０＋１０ｌｏｇ［（１−ｅ-(0.19)(50)/4.343）／（１−ｅ-(α)(L)/4.343）］よりも大である。好ましくは、１５５０ｎｍでの減衰は０．２３ｄＢ／ｋｍ、より好ましくは０．２２ｄＢ／ｋｍ未満、更により好ましくは０．２１ｄＢ／ｋｍ未満、更により好ましくは０．２ｄＢ／ｋｍ未満である。ある好適な実施例において、１５５０ｎｍでの減衰は、０．１９ｄＢ／ｋｍ未満である。
【手続補正６】
【補正対象書類名】明細書
【補正対象項目名】００７５
【補正方法】変更
【補正の内容】
【００７５】
三次元ブリルアン散乱を記述する電界は、以下の通りである。
【数７】
2006525551.tif 000001
ここで、ｆ（ｒ）は基本モード場に対応する電界の横成分であり、Ａ1（ｚ，ｔ）は電界のエンベロープである。「ｃ．ｃ．」は第１項の複素共役を意味する。材料密度変化は以下の如く表される：
【数８】
2006525551.tif 000002
ここで、ｑｎは波数、ρｏは平均材料密度、Ωｎは音響モードＬ0nの音響周波数、ｃ．ｃ．は複素共役である。材料密度変化において、合計は第「ｎ」の弱ガイド音響モードに亘ってのもの、ｆｎ3（ｒ）は音響エンベロープ関数、ａnはモード「ｎ」のモーダル係数である。材料密度は、以下の音響波式に従う：
【数９】
2006525551.tif 000003
Γ'は減衰パラメータ、γεは電場定数、ｖは音速である。
【手続補正７】
【補正対象書類名】明細書
【補正対象項目名】００９８
【補正方法】変更
【補正の内容】
【００９８】
表１は、実施例１及び２の好適な実施例の第１の組の一覧を示す。図１は、それぞれ曲線１及び２の実施例の屈折率分布に対応する。
【表１】
2006525551.tif 000004
【手続補正８】
【補正対象書類名】明細書
【補正対象項目名】０１０１
【補正方法】変更
【補正の内容】
【０１０１】
表２Ａ及び２Ｂは、好適な実施例の第２組（実施例３乃至７及び７Ａ乃至７Ｅ）の一覧を示す。図２は、実施例３の対応する屈折率分布をそれぞれ曲線３乃至７に示した。図２Ａ、２Ｂ及び２Ｃは実施例７Ａ、７Ｂ−７Ｃ、及び７Ｄ−の７Ｅの対応する屈折率分布を示す。
【表２Ａ】
2006525551.tif 000005
2006525551.tif 000006
【表２Ｂ】
2006525551.tif 000007
2006525551.tif 000008
【手続補正９】
【補正対象書類名】明細書
【補正対象項目名】０１１２
【補正方法】変更
【補正の内容】
【０１１２】
実施例８及び９の相対屈折率分布は実質的に上記した実施例５に記載されている分布と同様であって、図２の曲線５によって参照される。約１１．９ｄＢｍの絶対ＳＢＳ閾値は、互いにスプライスされて、４８ｋｍの長さのファイバで計測された実施例８及び９で得られた。これは、登録商標ＳＭＦ−２８、若しくは、登録商標ＳＭＦ−２８ｅ光ファイバの同様の長さに亘って約５．１ｄＢのＳＢＳ閾値改良を与える。
【手続補正１０】
【補正対象書類名】明細書
【補正対象項目名】０１１３
【補正方法】変更
【補正の内容】
【０１１３】
表４Ａ及び４Ｂは、好適な実施例の第３の組（実施例１０乃至１５及び１５Ａ乃至１５Ｄ）の一覧を示す。図６乃至１１は、各々、曲線１０乃至１５の実施例１０乃至１５の対応する屈折率分布を示す。また図１１Ａ乃至１１Ｄは、各々、曲線１５Ａ乃至１５Ｄの実施例１５Ａ乃至１５Ｄの対応する屈折率分布を示す。
【表４Ａ】
2006525551.tif 000009
2006525551.tif 000010
【表４Ｂ】
2006525551.tif 000011
2006525551.tif 000012
【手続補正１１】
【補正対象書類名】明細書
【補正対象項目名】０１２２
【補正方法】変更
【補正の内容】
【０１２２】
表５Ａ及び５Ｂは、好適な実施例１６乃至２０及び２０Ｃ乃至２０Ｆの第４の組の一覧を示す。図１２乃至１５は、曲線１６乃至２０の実施例１６乃至２０の対応する屈折率分布を示す。図１５Ａ乃至１５Ｆは、曲線２０Ａ乃至２０Ｆの実施例２０Ａ乃至２０Ｆの対応する屈折率分布を示す。
【表５Ａ】
2006525551.tif 000013
2006525551.tif 000014
【表５Ｂ】
2006525551.tif 000015
2006525551.tif 000016
【手続補正１２】
【補正対象書類名】明細書
【補正対象項目名】０１２４
【補正方法】変更
【補正の内容】
【０１２４】
曲線２０Ｂで実施例２０Ｂの屈折率分布を示す図１５Ｂにおいて、好適な実施例の第４の組の他の好適な実施例が図示される。この光ファイバは以下の特性を有する：
１３１０ｎｍで−０．６４ｐｓ／ｎｍ−ｋｍの分散、
１３１０ｎｍで０．０８８９ｐｓ／ｎｍ2−ｋｍの分散スロープ、
１５５０ｎｍで１６．６ｐｓ／ｎｍ−ｋｍの分散、
１５５０ｎｍで０．０５９６ｐｓ／ｎｍ2−ｋｍの分散スロープ、
２７９ｎｍのカッパ、
１６２５ｎｍで２０．９ｐｓ／ｎｍ−ｋｍの分散、
１０．６５μｍの１５５０ｎｍでのモードフィールド径（ＭＦＤ１５５０）、
１１９６ｍのケーブル化カットオフ、
１３８０ｎｍで０．２９３ｄＢ／ｋｍの減衰、
１５５０ｎｍで０．１９１ｄＢ／ｋｍの減衰、
１５５０ｎｍで１１．４ｄＢでのピン配列、
１５５０ｎｍで０．７３ｄＢの横方向負荷減衰、
１３３３ｎｍのＬＰ１１のカットオフ（理論上）、
１３１７ｎｍのゼロ分散波長、
１５５０ｎｍで８６．８μｍ2のＡeff、
２１６μｍ2のＡＯＥＡL01、
２００μｍ2のＡＯＥＡL02、
２００μｍ2のＡＯＥＡMIN、
１．０８のＡＯＥＡL01／ＡＯＥＡL02比、
０、０．５、１、１．５、２、２．５、３、３．５、４、４．５、５、５．５、６、６．５、７、７．５、８μｍの各半径で、０．４０、０．５４、０．４５、０．３２、０．２３、０．２３、０．３６、０．３８、０．３０、０．０６、０．０３、０．０２、０．０１、０．０１、０．０１、０．０１、０．０１％の相対屈折率差Δ、
０．０９％のΔMAX−Δ（ｒ＝１）、
０．５４％のΔMAX、
０．４３μｍのｒΔMAX、及び
８．２μｍのｒcoreである。
実施例２０ＢはＯＶＤ法を用いて製造される。５０ｋｍの長さのファイバで測定されたＳＢＳ閾値は１０．４５ｄＢｍであった。若しくは、コーニング社によって製造される登録商標ＳＭＦ−２８及びＳＭＦ−２８ｅの同じ長さに亘って約３．６５ｄＢ改良された。
【手続補正１３】
【補正対象書類名】明細書
【補正対象項目名】０１２５
【補正方法】変更
【補正の内容】
【０１２５】
ＯＶＤ法を用いて製造された曲線２０Ｇの実施例２０Ｇの屈折率分布を示す図１５Ｅにおいて、好適な実施例の第４の組の他の好適な実施例が図示される。実施例２０Ｇは、実施例２０Ｃと同様の光特性を呈した。実施例２０Ｇの光ファイバの測定値は以下の如きである：
１３１０ｎｍで０．３３４ｄＢ／ｋｍの減衰、
１３８０ｎｍで０．３１０ｄＢ／ｋｍの減衰、
１５５０ｎｍで０．１９２ｄＢ／ｋｍの減衰、
１３１０ｎｍで９．１４μｍ2のＭＦＤ、
１１８０ｎｍのケーブル化カットオフ、
１３１７ｎｍのゼロ分散、
０．０８８４ｐｓ／ｎｍ2−ｋｍのゼロ分散での分散スロープ、
５ｍのサンプルを２０ｍｍの直径マンドレルの周囲に５回巻いたときに１．２７ｄＢ／ｍのマクロ曲げ損失、
５ｍのサンプルで０．５５ｄＢ／ｍの横方向加重マイクロ曲げ損失、
１１．０ｄＢｍの絶対ＳＢＳ閾値、コーニング社によって製造される登録商標ＳＭＦ−２８及びＳＭＦ−２８ｅの同じ長さに亘って約４．２ｄＢ改良されたＳＢＳ閾値を有する。実施例２０Ｇは、ｒ＝０で０．６４％のΔMAX（＝Δ1MAX）、約ｒ＝３．６で０．４９％のΔ3MAXを有する。
【手続補正１４】
【補正対象書類名】明細書
【補正対象項目名】０１２６
【補正方法】変更
【補正の内容】
【０１２６】
ＯＶＤ法を用いて製造された曲線２０Ｈの実施例２０Ｈの屈折率分布を示す図１５Ｆにおいて、好適な実施例の第４の組の他の好適な実施例が図示される。実施例２０Ｈは、実施例２０ｄと同様の光特性を呈した。実施例２０Ｈの光ファイバの測定値は以下の如きである：
１３１０ｎｍで０．３３５ｄＢ／ｋｍの減衰、
１３８０ｎｍで０．３２０ｄＢ／ｋｍの減衰、
１５５０ｎｍで０．１９５ｄＢ／ｋｍの減衰、
１３１０ｎｍで９．１０μｍ2のＭＦＤ、
１１８５ｎｍのケーブル化カットオフ、
１３１４ｎｍのゼロ分散、
０．０８７８ｐｓ／ｎｍ2−ｋｍのゼロ分散での分散スロープ、
５ｍのサンプルで２，０ｍｍの直径マンドレルの周囲を５回巻回したとき３．２４ｄＢ／ｍのマクロ曲げ損失、
５ｍのサンプルで０．５３ｄＢ／ｍの横方向負荷マイクロ曲げ損失、
１１．０ｄＢｍの絶対ＳＢＳ閾値、
登録商標ＳＭＦ−２８又はＳＭＦ−２８ｅ光ファイバの同様の長さに亘り、約４．２ｄＢのＳＢＳ閾値改良を有する。実施例２０Ｈは、ｒ＝０．４μｍで０．５６％のΔMAX（＝Δ1MAX）、約ｒ＝３．６で０．５１％のΔ3MAXを有する。
【手続補正１５】
【補正対象書類名】明細書
【補正対象項目名】０１３６
【補正方法】変更
【補正の内容】
【０１３６】
ここで開示されるように、表６は２つのサンプル光ファイバの測定された特性の一覧を示す。実施例２１乃至２３は外付け法（ＯＶＤ）によって得られた。
【表６】
2006525551.tif 000017
【手続補正１６】
【補正対象書類名】明細書
【補正対象項目名】０１３８
【補正方法】変更
【補正の内容】
【０１３８】
図１６は、実施例２４の対応する屈折率分布を有する好適な実施例の第５の組を曲線２４で表す。実施例２４の光ファイバは、以下の特性を有する：
１３１０μｍで０．０７ｐｓ／ｎｍ−ｋｍの分散、
１３１０ｎｍで０．０８７７ｐｓ／ｎｍ2−ｋｍの分散スロープ、
１５５０ｎｍで１７．０ｐｓ／ｎｍ−ｋｍの分散、
１５５０ｎｍで０．０５８ｐｓ／ｎｍ2−ｋｍの分散スロープ、
２９３ｎｍのカッパ、
１６２５ｎｍで２１．２ｐｓ／ｎｍ−ｋｍの分散、
１５５０ｎｍで１０．４０μｍのモードフィールド径（ＭＦＤ１５５０）、
１５５０ｎｍで０．１９８ｄＢ／ｋｍの減衰、
１５５０ｎｍで８．２ｄＢのピン・アレイ、
１５５０ｎｍで０．５ｄＢの横方向荷重損失、
１３４４ｎｍでＬＰ０１カットオフ（理論値）、
１３１２ｎｍでゼロ分散波長、
１５５０ｎｍで８３．５μｍ2のＡeff、
２０２μｍ2のＡＯＥＡL01、
２８３μｍ2のＡＯＥＡL02、
２０２μｍ2のＡＯＥＡMIN、
０．７１のＡＯＥＡL01／ＡＯＥＡL02比、
１０．３ｄＢｍの絶対ＳＢＳ閾値、
登録商標ＳＭＦ−２８又はＳＭＦ−２８ｅ光ファイバの同様の長さに亘って約３．５ｄＢのＳＢＳ閾値改良；
０、０．５、１、１．５、２、２．５、３、３．５、４、及び、４．５の各半径で、０．２４、０．５０、０．４１、０．３４、０．２８、０．２６、０．２６、０．４８、０．４３、０．００％の相対屈折率差Δ、
０．１０％のΔMAX−Δ（ｒ＝１）、
０．５１％のΔMAX、
３．７２５μｍのｒΔMAX、
４．５μｍのｒcoreである。実施例２４は、ｒ＝約０．４５μｍで０．５１％のΔ1MAX、約０．２６％のΔ2MIN、ｒ3MAX＝約３．７μｍで約０．５１％のΔMAX＝Δ3MAX、０．２５％のΔ1MAX−Δ2MIN、０．２５％のΔ3MAX−Δ2MIN、及び０％の｜Δ1MAX−Δ3MAX｜である。
【手続補正１７】
【補正対象書類名】明細書
【補正対象項目名】０１４７
【補正方法】変更
【補正の内容】
【０１４７】
表７は、実施例２５乃至２７の好適な実施例の第６の組の一覧を示す。図１７は、それぞれ、曲線２５乃至２７の実施例２５乃至２７の対応する屈折率分布である。
【表７】
2006525551.tif 000018
2006525551.tif 000019
【手続補正１８】
【補正対象書類名】明細書
【補正対象項目名】０１５６
【補正方法】変更
【補正の内容】
【０１５６】
図１８は、実施例２８の対応する屈折率分布を有する好適な実施例の第７の組を曲線２８で表す。実施例２８の光ファイバは、以下の特性を有する：
１３１０ｎｍで−０．００４ｐｓ／ｎｍ−ｋｍの分散、
１３１０ｎｍで０．０８６８ｐｓ／ｎｍ2−ｋｍの分散スロープ、
１５５０ｎｍで１６．８ｐｓ／ｎｍ−ｋｍの分散、
１５５０ｎｍで０．０５８ｐｓ／ｎｍ2−ｋｍの分散スロープ、
１５５０ｎｍで２９０ｎｍのカッパ、
１６２５ｎｍで２０．９ｐｓ／ｎｍ−ｋｍの分散、
１５５０ｎｍで１０．２９μｍのでのモードフィールド径（ＭＦＤ１５５０）、
１５５０ｎｍで０．１９３ｄＢ／ｋｍでの減衰、
１５５０ｎｍで８．３ｄＢのピン・アレイ、
１５５０ｎｍで０．４９のｄＢの横方向荷重損失、
１３２７ｎｍのＬＰ１１カットオフ（理論上）、
１３１３ｎｍのゼロ分散波長、
１５５０ｎｍで８１．６μｍ2のＡeff、
３２４μｍ2のＡＯＥＡL01、
１４３μｍ2のＡＯＥＡL02、
１４３μｍ2のＡＯＥＡMIN、
２．２６のＡＯＥＡL01／ＡＯＥＡL02比、
１２．１ｄＢｍの絶対ＳＢＳ閾値、
登録商標ＳＭＦ−２８又はＳＭＦ−２８ｅ光ファイバの同様の長さに亘って約５．３ｄＢのＳＢＳ閾値改良、
０、０．５、１、１．５、２、２．５、３、３．５、４、４．５、及び、５の各半径で、０．６３、０．５３、０．３４、０．２５、０．２９，０．３７、０．３９、０．３８、０．２４、０．０５、及び、０．００％の相対屈折率差Δ、
０．２９％のΔMAX−Δ（ｒ＝１）、
０．６３％のΔMAX＝Δ1MAX、
０．０μｍのｒΔMAX＝ｒΔ1MAX、
約１．６μｍのｒΔ2MINで約０．２５％のΔ2MIN、
約３．１μｍのｒ3MAXで約０．３９５％のΔ3MAX、
０．３８％のΔ1MAX−Δ2MIN、
０．１４５％のΔ3MAX−Δ2MIN、
０．２３５％の｜Δ1MAX−Δ3MAX｜、
４．９μｍのｒcoreである。
【手続補正１９】
【補正対象書類名】明細書
【補正対象項目名】０１６５
【補正方法】変更
【補正の内容】
【０１６５】
図１９は、実施例２９の対応する屈折率分布を有する好適な実施例の第７の組を曲線２９で表す。実施例２９の光ファイバは、以下の特性を有する：
１３１０ｎｍで−０．４７ｐｓ／ｎｍ−ｋｍの分散、
１３１０ｎｍで０．０８９５ｐｓ／ｎｍ2−ｋｍの分散スロープ、
１５５０ｎｍで１６．８ｐｓ／ｎｍ−ｋｍの分散、
１３１０ｎｍで０．０９５ｐｓ／ｎｍ2−ｋｍの分散スロープ、
１６２５ｎｍで２１．１ｐｓ／ｎｍ−ｋｍの分散、
１５５０ｎｍで１０．８μｍのでのモードフィールド径（ＭＦＤ１５５０）、
１５５０ｎｍで０．１９１ｄＢ／ｋｍの減衰、
１５５０ｎｍで８．２ｄＢのピン・アレイ、
１５５０ｎｍで０．５７ｄＢの横方向荷重損失、
１３３５ｎｍのＬＰ１１カットオフ（理論上）、
１３１８ｎｍのゼロ分散波長、
１５５０ｎｍで８３．４μｍ2のＡeff、
３５９μｍ2のＡＯＥＡL01、
１１８μｍ2のＡＯＥＡL02、
１１８μｍ2のＡＯＥＡMIN、
３．０４のＡＯＥＡL01／ＡＯＥＡL02比、
１２．５ｄＢｍの絶対ＳＢＳ閾値、
登録商標ＳＭＦ−２８又はＳＭＦ−２８ｅ光ファイバの同様の長さに亘って約５．３ｄＢのＳＢＳ閾値改良、
０、０．５、１、１．５、２、２．５、３、３．５、４、４．５、及び、５の各半径で、０．１９、０．７７、０．３０、０．２９、０．３１，０．３１，０．３１、０．３１，０．３１，０．１８、及び、０．００％の相対屈折率差Δ、
０．８０％のΔMAX＝Δ1MAX
０．５０％のΔMAX−Δ（ｒ＝１）、
０．５０％のΔMAX−Δ（ｒ＝３．５）、
０．４５μｍのｒΔMAX＝ｒΔ1MAX、
約１．２μｍのｒΔ2MINで約０．２５％のΔ2MIN、
約０．３１％のΔ3MAX、
０．５２％のΔ1MAX−Δ2MIN、
０．０３％のΔ3MAX−Δ2MIN、
０．４９％の｜Δ1MAX−Δ3MAX｜、
４．８５μｍのｒcoreである。
【手続補正２０】
【補正対象書類名】明細書
【補正対象項目名】０１７４
【補正方法】変更
【補正の内容】
【０１７４】
好ましくは、ここで開示される光ファイバは、約５０ｋｍ以上の長さの光ファイバで、９．５ｄＢｍよりも大、より好ましくは１０．０ｄＢｍよりも大、更により好ましくは、１０．５ｄＢｍよりも大なる絶対閾値を有する。
【０１７５】
好ましくは、ここで開示される光ファイバは、１３８０μｍの減衰において１３１０μｍでの減衰よりも０．３ｄＢ／ｋｍよりも大きくなく、より好ましくは０．１ｄＢ／ｋｍよりも大きくなく、より好ましくは０．０５ｄＢ／ｋｍよりも大きくない。好適な実施例において、１３８０ｎｍでの減衰は１３１０ｎｍでの減衰を超えない。他の好適な実施例において、１３８０ｎｍでの減衰は０．３ｄＢ／ｋｍ未満である。実施例の好適な組において、絶対ＳＢＳ閾値は、８．５＋１０ｌｏｇ［（１−ｅ-(0.19)(50)/4.343）／（１−ｅ-(α)(L)/4.343）］ｄＢｍ、好ましくは９＋１０ｌｏｇ［（１−ｅ-(0.19)(50)/4.343）／（１−ｅ-(α)(L)/4.343）］ｄＢｍ、より好ましくは９．５＋１０ｌｏｇ［（１−ｅ-(0.19)(50)/4.343）／（１−ｅ-(α)(L)/4.343）］ｄＢｍである。（ここで、Ｌはｋｍ単位でのファイバの長さ、αは１５５０ｎｍでのファイバの減衰である。）１３８０μｍの減衰は、１３１０μｍでの減衰よりも０．３ｄＢ／ｋｍよりも大きくなく、より好ましくは０．１ｄＢ／ｋｍよりも大きくなく、より好ましくは０．０５ｄＢ／ｋｍよりも大きくない。他の好適な実施例において、１３８０ｎｍでの減衰は、０．３ｄＢ／ｋｍよりも小さい。ある好適な実施例において、１５５０ｎｍでの光モード有効面積は、約８０μｍ2よりも大であり、他の好適な実施例において、１５５０ｎｍでの光有効面積は８０μｍ2よりも大且つ１１０μｍ2未満である。
【手続補正２１】
【補正対象書類名】明細書
【補正対象項目名】０１９５
【補正方法】変更
【補正の内容】
【０１９５】
好適な実施例の第２のサブグループにおいて、ここに開示される光学ファイバは、屈折率分布及び中央線を有するコアと、コアを包囲し且つこれに直に隣接するクラッド層と、を含む。ここで、１５５０ｎｍでの光有効面積は８０μｍ2よりも大であって、絶対ＳＢＳ閾値は、約５０ｋｍよりも長いファイバで９．５ｄＢｍよりも大である。好ましくは、光有効面積は、８０から１１０μｍ2までの間にある。好ましくは、１３８０ｎｍでの減衰は、１３１０ｎｍでの減衰よりも０．３ｄＢよりも高くはない。好ましくは、このファイバは、１５５０ｎｍで０．０３ｄＢ／（一巻き）よりも大でない３２ｍｍ径曲げ損失を呈する。好ましくは、ファイバは１３００ｎｍ未満のケーブル化カットオフを有する。
【手続補正２２】
【補正対象書類名】明細書
【補正対象項目名】０１９６
【補正方法】変更
【補正の内容】
【０１９６】
好適な実施例の第３のサブグループにおいて、ここに開示される光学ファイバは、屈折率分布及び中央線を有するコアと、コアを包囲し且つこれに直に隣接するクラッド層と、を含む。コアの屈折率は、以下となるように選択される：
１５５０ｎｍで８０μｍ2よりも大なる光有効面積、
約５０ｋｍよりも長いファイバで９．５ｄＢｍよりも大なる絶対ＳＢＳ閾値、
１３００ｎｍ未満のケーブル化カットオフ、
１５５０ｎｍで０．０３ｄＢ／（一巻き）よりも大でない３２ｍｍ径曲げ損失を有する。
【手続補正２３】
【補正対象書類名】明細書
【補正対象項目名】０１９７
【補正方法】変更
【補正の内容】
【０１９７】
好適な実施例の第４のサブグループにおいて、ここに開示される光学ファイバは、一定の長さと、屈折率分布及び中央線を有するコアと、コアを包囲し且つこれに直に隣接するクラッド層と、を含む。ここで、絶対ＳＢＳ閾値は、約５０ｋｍよりも長いファイバで８．５ｄＢｍよりも大である。また、好ましくは、１３８０ｎｍでの減衰は、１３１０μｍでの減衰よりも０．３ｄＢよりも高くはない。好ましくは、１３８０μｍでの減衰は、１３１０μｍでの減衰よりも０．１ｄＢよりも高くはない。より好ましくは、１３８０μｍでの減衰は、１３１０μｍでの減衰よりも０．０５ｄＢよりも高くはない。好適な実施例において、１３８０μｍでの減衰は、１３１０μｍでの減衰を超えない。ある好適な実施例において、１３８０μｍでの減衰は、０．３ｄＢ未満である。好ましくは、絶対ＳＢＳ閾値は９．０ｄＢｍより大であって、より好ましくは９．５ｄＢｍよりも大である。好ましくは、１５５０ｎｍでの光有効面積は、８０μｍ2よりも大であり、より好ましくは８０μｍ2よりも大且つ１２０μｍ2未満である。
【手続補正２４】
【補正対象書類名】明細書
【補正対象項目名】０１９８
【補正方法】変更
【補正の内容】
【０１９８】
好適な実施例の第５のサブグループにおいて、ここに開示される光学ファイバは、一定の長さと、屈折率分布及び中央線を有するコアと、コアを包囲し且つこれに直に隣接するクラッド層と、を含む。ここで、光ファイバは１５５０ｎｍで減衰を有する。コアの屈折率は、以下となるように選択される：
１５５０ｎｍで８０μｍ2よりも大なる光有効面積、
ｄＢｍ単位で約９．５＋１０ｌｏｇ［（１−ｅ-(0.19)(50)/4.343）／（１−ｅ-(α)(L)/4.343）］よりも大なる（ここで、Ｌはｋｍ単位の長さ、αは１５５０ｎｍでのｄＢ／ｋｍ単位の減衰である。）絶対ＳＢＳ閾値、である。好ましくは、光有効面積は、８０から１１０μｍ2までの間にある。好ましくは、１３８０ｎｍでの減衰は、１３１０ｎｍでの減衰よりも０．３ｄＢよりも高くはない。好ましくは、このファイバは、１５５０ｎｍで０．０３ｄＢ／（一巻き）よりも大でない３２ｍｍ径曲げ損失を呈する。好ましくは、ファイバは１３００ｎｍ未満のケーブル化カットオフを有する。
【手続補正２５】
【補正対象書類名】明細書
【補正対象項目名】０１９９
【補正方法】変更
【補正の内容】
【０１９９】
好適な実施例の第６のサブグループにおいて、ここに開示される光学ファイバは、一定の長さと、屈折率分布及び中央線を有するコアと、コアを包囲し且つこれに直に隣接するクラッド層と、を含む。ここで、光ファイバは１５５０ｎｍで減衰を有する。コアの屈折率は、以下となるように選択される：
１５５０ｎｍで８０μｍ2よりも大なる光有効面積、
ｄＢｍ単位で約９．５＋１０ｌｏｇ［（１−ｅ-(0.19)(50)/4.343）／（１−ｅ-(α)(L)/4.343）］（ここでＬはｋｍ単位の長さ、αは１５５０ｎｍでのｄＢ／ｋｍ単位の減衰である。）よりも大なる絶対ＳＢＳ閾値、
１３００ｎｍ未満のケーブル化カットオフ、
１５５０ｎｍで０．０３ｄＢ／（一巻き）よりも大でない３２ｍｍ径曲げ損失を有する。
【手続補正２６】
【補正対象書類名】明細書
【補正対象項目名】０２００
【補正方法】変更
【補正の内容】
【０２００】
好適な実施例の第７のサブグループにおいて、ここに開示される光学ファイバは、屈折率分布及び中央線を有するコアと、コアを包囲し且つこれに直に隣接するクラッド層と、を含む。ｄＢｍ単位での絶対ＳＢＳ閾値は、約８．５＋１０ｌｏｇ［（１−ｅ-(0.19)(50)/4.343）／（１−ｅ-(α)(L)/4.343）］よりも大である。ここで、Ｌはｋｍ単位の長さ、αは１５５０ｎｍでのｄＢ／ｋｍ単位の減衰である。好ましくは、１３８０μｍでの減衰は、１３１０μｍでの減衰よりも０．３ｄＢよりも高くはない。好ましくは、１３８０μｍでの減衰は、１３１０μｍでの減衰よりも０．１ｄＢよりも高くはなく、好ましくは１３１０μｍでの減衰よりも０．０５ｄＢよりも高くはない。ある好適な実施例において、１３８０μｍでの減衰は、１３１０ｍでの減衰よりも大ではない。好適な実施例において、１３８０μｍでの減衰は、０．３ｄＢ未満である。ｄＢｍ単位での絶対ＳＢＳ閾値は、約９．０＋１０ｌｏｇ［（１−ｅ-(0.19)(50)/4.343）／（１−ｅ-(α)(L)/4.343）］よりも大である。ここで、Ｌはｋｍ単位の長さ、αは１５５０ｎｍでのｄＢ／ｋｍ単位の減衰である。他の好適な実施例において、ｄＢｍ単位での絶対ＳＢＳ閾値は、約９．５＋１０ｌｏｇ［（１−ｅ-(0.19)(50)/4.343）／（１−ｅ-(α)(L)/4.343）］よりも大である。ここで、Ｌはｋｍ単位の長さ、αは１５５０ｎｍでのｄＢ／ｋｍ単位の減衰である。
【手続補正２７】
【補正対象書類名】明細書
【補正対象項目名】０２３３
【補正方法】変更
【補正の内容】
【０２３３】
走査が完了すると、曲線の一次導関数及び二次導関数が計算される。データセットは一次導関数及び二次導関数を計算する前に好ましくはスムージングされる。絶対ＳＢＳ閾値は、入力パワー（ｍＷ単位）の変化に関するｍＷ単位の後方散乱パワーの変化率の最大となる位置を表す二次導関数の最大位置でここでは定義する。測定データ（曲線Ｐ）、一次微分（曲線Ｐ'）及び二次微分（曲線Ｐ"）のプロットを図２１に示す。曲線Ｐ'は、ｍＷ単位の入力パワーに関するｍＷ単位の後方散乱パワーの一次導関数である。曲線Ｐ"は、ｍＷ単位の入力パワーに関するｍＷ単位の後方散乱パワーの二次導関数である。図２１において、曲線Ｐ"のピークのＰ"ピークの横軸は、ｄＢｍ単位の絶対ＳＢＳ閾値（ＳＢＳｔ）である（例えば、図２１の８．２２ｄＢｍ）。すなわち、二次導関数の最大入力パワーは、ファイバの絶対ＳＢＳ閾値として定義される。
【手続補正２８】
【補正対象書類名】明細書
【補正対象項目名】０２３６
【補正方法】変更
【補正の内容】
【０２３６】
ＳＢＳ閾値は、テストに供されるファイバの長さ及び減衰によって変化する。一般的に、同じファイバであっても、非常に短い長さの光ファイバは非常に長い長さのファイバよりも高いＳＢＳ閾値を有する傾向がある。また、一般的に、同じ光ファイバであっても、より高い減衰を有する光ファイバは、より低い減衰を有する光ファイバよりも高いＳＢＳ閾値を有する傾向がある。近似の解析式は、ＥＣＯＣ２００３のＧ．Ｈ．ＢｕＡｂｂｕｄ氏らによる「広帯域ＷＤＭ内のラマン及びブリルアン非線形性−オーバーレイ・シングル・ファイバ ＰＯＮ」で与えられている：
【数２０】
2006525551.tif 000020
ここで、
【数２１】
2006525551.tif 000021
は実効ブリルアンゲイン係数、αは減衰、Ｌはファイバ長、Ａeffは光有効面積である。この単純な近似において、ＳＢＳ閾値はファイバの実効長に対して反比例する。故に、長さＬ1の測定された閾値がＰ１のとき、長さＬ2の閾値は、
【数２２】
2006525551.tif 000022
【手続補正２９】
【補正対象書類名】明細書
【補正対象項目名】０２３７
【補正方法】変更
【補正の内容】
【０２３７】
例えば、ここに開示のＳＢＳ閾値の値は、約５０ｋｍの長さ（Ｌ1）のファイバ及び１５５０ｎｍで約０．１９ｄＢ／ｋｍの減衰に対応する。故に、ここに開示のタイプの光ファイバのＳＢＳ閾値Ｐ2は、Ｌ2及び減衰α2を有し、これは以下から決定される：
【数２３】
2006525551.tif 000023